얻 어 진 점착제 조성물 을 이 형 처리 된 폴리에틸렌 테레프탈 레이트 필름 ( 중세 퍼 레이터 , 두께 38 ㎛) 의 이 형 처리 면 에 , 아플리케 이터 - 를 이용 하 여 건조 후 의 두께 가 5 ㎛ 가 되 도록 도포 하 였 다 . 도포 층 을 100 ℃ 에서 1 분 간 건조 하 여 , 점착제 층 을 구비 하 는 필름 을 얻 었 다 . 그 후 , 점착제 층 의 노출 면 상 에 , 이 형 처리 된 다른 폴리에틸렌 테레프탈 레이트 필름 ( 경세 퍼 레이터 , 두께 38 ㎛) 을 첩 합하 였 다 . 그 후 , 온도 23 ℃, 상대 습도 50 % RH 의 조건 에서 7 일 간 양생 시켜 , 경세 퍼 레이터 / 공통 점착제 층 / 중세 퍼 레이터 를 얻 었 다 .